(57)【要約】  本発明は、特定量以下の不純物を含有するＮ−フェニルマレイミドを共重合単量体の少なくとも一成分として用いることにより、得られる共重合体の品質を向上させることのできる、Ｎ−フェニルマレイミド化合物を提供する。本発明のＮ−フェニルマレイミド化合物は、Ｎ−（２，５−ジオキソ−１−フェニル−３−ピロリジニル）−Ｎ−フェニルマレアミン酸（ＰＰＭＡ）を０．１重量％以下および／またはＮ−フェニルフマルアミン酸（ＰＦＡ）を０．３重量％以下、含有する。【特許請求の範囲】
【請求項１】
Ｎ−（２，５−ジオキソ−１−フェニル−３−ピロリジニル）−Ｎ−フェニルマレアミン酸（ＰＰＭＡ）を０．１重量％以下および／またはＮ−フェニルフマルアミン酸（ＰＦＡ）を０．３重量％以下、含有する、Ｎ−フェニルマレイミド化合物。
【請求項２】
さらに、Ｎ−フェニルマレアミン酸（ＰＭＡ）および２−アニリノ−Ｎ−フェニルスクシンイミド（ＡＰＳＩ）を含有し、該ＰＭＡ、ＡＰＳＩ、ＰＰＭＡおよびＰＦＡの含有総量が０．５重量％以下である、請求項１に記載のＮ−フェニルマレイミド化合物。
【請求項３】
請求項１または２に記載のＮ−フェニルマレイミド化合物および該Ｎ−フェニルマレイミド化合物と共重合可能な一種以上の他の単量体または樹脂を共重合して得られる共重合体組成物。
【請求項４】
Ｎ−（２，５−ジオキソ−１−フェニル−３−ピロリジニル）−Ｎ−フェニルマレアミン酸（ＰＰＭＡ）を０．０５重量％以下含有する、請求項３に記載の共重合体組成物。
【請求項５】
Ｎ−フェニルフマルアミン酸（ＰＦＡ）を０．１５重量％以下含有する、請求項３または４に記載の共重合体組成物。
【請求項６】
アクリロニトリル−ブタジエン共重合体（ＡＢ樹脂）、アクリロニトリル−ブタジエン−スチレン共重合体（ＡＢＳ樹脂）またはアクリロニトリル−スチレン共重合体（ＡＳ樹脂）が該共重合により得られる、請求項３〜５のいずれか１項に記載の共重合体組成物。
【発明の詳細な説明】
【技術分野】
【０００１】
本発明は、Ｎ−フェニルマレイミド化合物およびそれを使用して得られる共重合体組成物に関する。より詳しくは、マレイミド化合物を製造する際に必然的に発生する化合物の含有量が少ないＮ−フェニルマレイミド化合物、および、そのＮ−フェニルマレイミド化合物を単量体の少なくとも一成分として用いる共重合により得られる共重合体組成物に関する。
【背景技術】
【０００２】
マレイミド化合物は、樹脂原料、医薬農薬などの原料として有用な化合物であり、特に、ＡＢＳ樹脂、ＡＳ樹脂、ＡＢ樹脂、ＡＣＳ樹脂、ＡＥＳ樹脂、ＡＡＳ樹脂などのスチレン系樹脂、および、ポリ塩化ビニル樹脂、ポリメチルメタクリレート樹脂、フェノール樹脂などの耐熱性向上のために、共重合成分の一つとして多く用いられている。その中でも、Ｎ−フェニルマレイミド（以下、ＰＭＩともいう）が反応性や耐熱性の点で優れることから、特に広く使用されている。【０００３】
マレイミド化合物の製造方法については、無水マレイン酸と第一アミン類とを一段階で脱水反応させることにより得る方法（例えば、特許文献１、２）、無水マレイン酸と第一アミンとからマレアミン酸類を生成させ、このマレアミン酸類の脱水閉環イミド化反応により得る方法（例えば、特許文献３〜６）、対応するマレアミン酸モノエステル類の閉環イミド化反応により得る方法（例えば、特許文献７〜９）など、従来から多くの方法が知られている。これらの方法のうち、無水マレイン酸と第一アミン類とから一段階で得る方法では、未だ収率が低いため生産性が悪いという問題、また、マレアミン酸モノエステル類より得る方法では、閉環イミド化反応により発生するアルコールが製品中に残存混入するといった問題などがあるため、工業的には一般にマレアミン酸類の脱水閉環イミド化反応により得る方法が行われている。なお、Ｎ−フェニルマレイミドを製造する際の第一アミン類はアニリンであり、マレアミン酸類はＮ−フェニルマレアミン酸である。【０００４】
ところで、上記の方法によりＮ−フェニルマレイミドを製造するにあたっては、中間体としてＮ−フェニルマレアミン酸（以下、ＰＭＡともいう）の生成を経由することになるが、このＰＭＡが加水分解を受けるとアニリンとマレイン酸が生成する。生成した（または原料に由来する）アニリンは、目的生成物であるＰＭＩと反応して、２−アニリノ−Ｎ−フェニルスクシンイミド（以下、ＡＰＳＩともいう）を生成し、このＡＰＳＩはさらに無水マレイン酸と反応して、Ｎ−（２，５−ジオキソ−１−フェニル−３−ピロリジニル）−Ｎ−フェニルマレアミン酸（以下、ＰＰＭＡともいう）を生成し、さらにこのＰＰＭＡが分解することによってＰＭＩを生成することが知られている。また、上記ＰＭＡは、異性化により、Ｎ−フェニルフマルアミン酸（以下、ＰＦＡともいう）を生成することも知られている。上述したような樹脂製品を得るための共重合成分の一つとして、これら中間体や副生成物が不純物として存在するＰＭＩを用いた場合、得られる共重合体が着色あるいは変色したり、銀条やフィシュアイなどの現象が生じることによる共重合体の品質（耐熱性、強度）が低下したりするなどの問題点があった。【０００５】
このような問題を解決するために、例えば特許文献３には、閉環イミド化後の反応混合物をマレイミド類を含む有機溶媒層と触媒層とに分離し、該マレイミド類含有有機溶媒層を７０℃以上の温度で水洗処理したのち有機溶媒層と水層とを分離することにより、マレイミド類中の酸成分（ＰＭＡ、無水マレイン酸およびフマル酸）を低減する方法が開示されている。また、例えば特許文献１０には、水と共沸蒸留可能な有機溶媒、融点が１５０℃以上でかつＮ−置換マレイミドと不溶性である有機ホスホン酸が固体担持体に担持された担持触媒の存在下で、第一アミン類と無水マレイン酸を投与し、１００〜１４０℃で脱水閉環反応を行なうことにより、純度９５重量％以上のＮ−置換マレイミドを製造する方法が開示されている。【０００６】
さらに、例えば特許文献１１には、マレイミド化合物中の第一アミンと２−アミノ−Ｎ−置換スクシンイミド化合物の含有量を特定量以下にして変色を防止する貯蔵安定化方法において、２−アミノ−Ｎ−置換スクシンイミド化合物量の調整方法として、反応時の無水マレイン酸と第一アミンのモル比を制御するか、反応後半に無水マレイン酸を添加して２−アミノ−Ｎ−置換スクシンイミド化合物を分解することで、２−アミノ−Ｎ−置換スクシンイミド化合物の生成を抑制できることが開示されている。
【先行技術文献】
【特許文献】
【０００７】
【特許文献１】特開平５−２５１２９号公報
【特許文献２】米国特許出願公開第２００５／１８２２６０号明細書
【特許文献３】特開平３−５６４６３号公報
【特許文献４】特開平４−２４３８６４号公報
【特許文献５】特開平４−２９５４６２号公報
【特許文献６】特開平５−１４００９５号公報
【特許文献７】特開平４−２２１３６５号公報
【特許文献８】特開平４−２９０８６８号公報
【特許文献９】特開平６−１８４１０５号公報
【特許文献１０】特開２００９−１２６８６６号公報
【特許文献１１】特開平６−１３５９３１号公報
【発明の概要】
【発明が解決しようとする課題】
【０００８】
しかしながら、これらの方法で得られたＮ−フェニルマレイミドを使用しても、上述したような樹脂製品における問題点を解消するには、まだ不十分であることが多かった。【０００９】
上述したように、Ｎ−フェニルマレイミドを共重合単量体の少なくとも一成分として用いる共重合体において、品質の向上の点で必ずしも満足できてはいないのが現状である。この原因としては、Ｎ−フェニルマレイミドに含有される不純物に由来すると想定されるため、それらの含有量を所望の程度まで低減することが必要となる。【００１０】
すなわち、本発明は、かかる事情に鑑みてなされたものであり、その目的とするところは、得られる共重合体の品質に影響を及ぼすＮ−フェニルマレイミド化合物に含有される不純物の種類及び含有量を同定することである。【００１１】
本発明の他の目的は、特定の不純物を特定量以下で含むＮ−フェニルマレイミド化合物を提供することである。【００１２】
本発明のさらなる他の目的は、特定量以下の不純物を含有するＮ−フェニルマレイミド化合物を共重合単量体の少なくとも一成分として用いることにより、得られる共重合体の品質が向上した共重合体組成物を提供することにある。
【課題を解決するための手段】
【００１３】
本発明者は上記課題を解決するために、共重合単量体の少なくとも一成分として用いるＮ−フェニルマレイミド化合物中の不純物の影響について鋭意検討を加えた。その結果、特定の不純物、具体的にはＮ−（２，５−ジオキソ−１−フェニル−３−ピロリジニル）−Ｎ−フェニルマレアミン酸（ＰＰＭＡ）の含有量を０．１重量％以下におよび／またはＮ−フェニルフマルアミン酸（ＰＦＡ）の含有量を０．３重量％以下にすることにより、そのＮ−フェニルマレイミド化合物を用いて得られる共重合体の品質が改善できることを見出し、本発明を完成させた。【００１４】
すなわち、上記諸目的は、Ｎ−（２，５−ジオキソ−１−フェニル−３−ピロリジニル）−Ｎ−フェニルマレアミン酸（ＰＰＭＡ）を０．１重量％以下および／またはＮ−フェニルフマルアミン酸（ＰＦＡ）を０．３重量％以下、含有する、Ｎ−フェニルマレイミド化合物によって達成できる。【００１５】
上記諸目的は、上記Ｎ−フェニルマレイミド化合物および該Ｎ−フェニルマレイミド化合物と共重合可能な一種以上の他の単量体または樹脂を共重合して得られる共重合体組成物によっても達成できる。
【発明の効果】
【００１６】
本発明によれば、不純物含有量が低減したＮ−フェニルマレイミド化合物が得られる。このようなＮ−フェニルマレイミド化合物を用いると、得られる共重合体の着色、銀条、フィシュアイなどの現象が低減され、該共重合体の品質（例えば、外観、耐熱性、強度）が向上する。本発明により得られる共重合体組成物は、外観、耐熱性、強度に優れることから、耐熱性樹脂として種々の分野で多岐にわたって好適に使用することができる。更に、特にＡＢ樹脂、ＡＢＳ樹脂またはＡＳ樹脂の変性耐熱性樹脂として、自動車分野や家電分野をはじめとする耐熱性樹脂を使用する各種用途に対して好適に用いることができる。
【発明を実施するための最良の形態】
【００１７】
本発明の第一は、Ｎ−（２，５−ジオキソ−１−フェニル−３−ピロリジニル）−Ｎ−フェニルマレアミン酸（ＰＰＭＡ）を０．１重量％以下および／またはＮ−フェニルフマルアミン酸（ＰＦＡ）を０．３重量％以下、含有する、Ｎ−フェニルマレイミド化合物（以下では、単にＮ−フェニルマレイミドまたはＰＭＩとも称する）に関する。Ｎ−フェニルマレイミドを工業的に製造する上で、他の物質を全く含まない「完全に純粋な」Ｎ−フェニルマレイミドを得ることは非常に困難であり、種々の物質が不純物として混在したものとして得られるのが一般的である。そこで、本発明では、Ｎ−フェニルマレイミド中に混在する物質の中でも、特に、種々の用途へＮ−フェニルマレイミドを使用する際に問題を生じる原因となる物質およびその量（臨界量）を初めて特定したのである。【００１８】
なお、本明細書において、「Ｎ−フェニルマレイミド化合物」とは、実質的にＮ−フェニルマレイミドから構成されるものを意味する。具体的には、本発明に係るＮ−フェニルマレイミド化合物は、Ｎ−フェニルマレイミドの純度が９６重量％以上のものを意味する。本発明に係るＮ−フェニルマレイミド化合物は、Ｎ−フェニルマレイミドの純度が９７重量％以上であることが好ましく、９８重量％以上であることがより好ましく、９９重量％以上であることが特に好ましい。このため、本発明に係るＮ−フェニルマレイミド化合物は、純度が９６重量％以上のＮ−フェニルマレイミド製品、Ｎ−フェニルマレイミド粗製物、Ｎ−フェニルマレイミド精製品、Ｎ−フェニルマレイミド原材料、Ｎ−フェニルマレイミド原料、Ｎ−フェニルマレイミド材料など、種々の形態を包含する。なお、本願明細書において、「質量」と「重量」、「質量％」と「重量％」、および「質量部」と「重量部」は同義語である。【００１９】
以下、本発明を詳細に説明する。【００２０】
Ｎ−フェニルマレイミドに代表されるＮ−置換マレイミド化合物類を製造する方法としては、上述した先行技術文献等に記載されているような方法で製造することができ、特に限定されない。具体的には、（ａ）無水マレイン酸と第一アミン類とを一段階で脱水反応させることにより得る方法；（ｂ）無水マレイン酸と第一アミン類とからマレアミン酸類を生成させ、このマレアミン酸類の脱水閉環イミド化反応により得る方法；（ｃ）対応するマレアミン酸モノエステル類の閉環イミド化反応により得る方法などがある。これらのうち、（ｂ）の方法が好ましく、即ち、例えば、Ｎ−フェニルマレイミドを製造する方法としては、無水マレイン酸とアニリンを原料として反応させて、Ｎ−フェニルマレアミン酸（ＰＭＡ）を生成させ、このＮ−フェニルマレアミン酸を脱水閉環イミド化反応させる方法が特に好ましい。【００２１】
上記（ｂ）の方法によりＮ−フェニルマレイミドを製造するにあたっては、中間体としてのＮ−フェニルマレアミン酸（ＰＭＡ）の加水分解により、アニリンとマレイン酸が生成する。この生成したアニリン、または原料に由来するアニリンが、目的生成物であるＮ−フェニルマレイミドと反応して、２−アニリノ−Ｎ−フェニルスクシンイミド（ＡＰＳＩ）を生成する。また、このＡＰＳＩはさらに、原料に由来する無水マレイン酸と反応して、Ｎ−（２，５−ジオキソ−１−フェニル−３−ピロリジニル）−Ｎ−フェニルマレアミン酸（ＰＰＭＡ）を生成する。さらに、Ｎ−フェニルマレアミン酸（ＰＭＡ）の異性化により、Ｎ−フェニルフマルアミン酸（ＰＦＡ）を生成する（下記反応式参照）。【００２２】
【化１】
2012128255.tif 000002
【００２３】
ここで、本発明でいうところのＮ−フェニルマレイミド（ＰＭＩ）とは、次式に示される化学構造を有する化合物である。【００２４】
【化２】
2012128255.tif 000003
【００２５】
また、本発明でいうところのＮ−（２，５−ジオキソ−１−フェニル−３−ピロリジニル）−Ｎ−フェニルマレアミン酸（ＰＰＭＡ）とは、次式に示される化学構造を有する化合物である。【００２６】
【化３】
2012128255.tif 000004
【００２７】
また、本発明でいうところのＮ−フェニルフマルアミン酸（ＰＦＡ）とは、次式に示される化学構造を有する化合物である。【００２８】
【化４】
2012128255.tif 000005
【００２９】
また、本発明でいうところのＮ−フェニルマレアミン酸（ＰＭＡ）とは、次式に示される化学構造を有する化合物である。【００３０】
【化５】
2012128255.tif 000006
【００３１】
また、本発明でいうところの２−アニリノ−Ｎ−フェニルスクシンイミド（ＡＰＳＩ）とは、次式に示される化学構造を有する化合物である。【００３２】
【化６】
2012128255.tif 000007
【００３３】
上記したように、中間体のＰＭＡは、脱水閉環イミド化反応を経て目的生成物であるＰＭＩを得るか、または、加水分解反応を受けてアニリンとマレイン酸を生成するもしくは異性化によりＰＦＡを副生することになるが、必ずしもその全量がいずれかの反応を受けて完全に変化するということはなく、ＰＭＩ中に不純物として存在することになる。また、ＰＭＩとアニリンとの反応により生成したＡＰＳＩは、製造過程において分解して再びＰＭＩに戻ることは容易ではないため、一般には、反応系にさらに過剰の無水マレイン酸を導入することにより、一旦、ＡＰＳＩに比べてＰＭＩへの分解反応が進みやすいとされているＰＰＭＡを得、これを経由してＰＭＩを得る手法が採られることが多い。しかしながら、ここでのＡＰＳＩからＰＰＭＡへの反応、および、ＰＰＭＡからＰＭＩへの分解反応についても、必ずしもそれらの全量が完全に変化するということはないため、これらＡＰＳＩおよびＰＰＭＡについてもＰＭＩ中に不純物として存在することになる。また、このＰＭＡの異性化により、Ｎ−フェニルフマルアミン酸（ＰＦＡ）も生成するが、このＰＦＡもまた、製造過程においてその全量が再異性化してＰＭＩに戻ることは容易ではないため、ＰＭＩ中に不純物として存在することになる。【００３４】
このように、本発明に係るＮ−フェニルマレイミド化合物（ＰＭＩ）には、不純物としてＰＰＭＡ、ＰＦＡ、ＰＭＡおよびＡＰＳＩが含まれることになる。これら不純物を含有するＰＭＩを共重合単量体の一成分として使用すると、外観、耐熱性、強度等の品質が低下する恐れがあることは上述したとおりであり、これらの含有量をできるだけ低減させることが望まれる。【００３５】
本発明において上記不純物のうち、特にＰＰＭＡ及びＰＦＡの含有量が、Ｎ−フェニルマレイミド化合物を用いて得られる共重合体の品質（例えば、外観、耐熱性、強度等）に影響を与えること、また、上記共重合体の品質に影響を与えるこれらの含有量の上限がを初めて見出した。即ち、本発明のＮ−フェニルマレイミド化合物は、Ｎ−フェニルマレイミド化合物全量に対して、ＰＰＭＡを０．１重量％以下またはＰＦＡを０．３重量％以下にすることを特徴とする。なお、Ｎ−フェニルマレイミド化合物中の上記ＰＰＭＡまたはＰＦＡの含有量は、少なくとも一方の含有量を満たせばよいが、上記双方の含有量を満たすことが好ましい。【００３６】
そのため、本発明においては、Ｎ−（２，５−ジオキソ−１−フェニル−３−ピロリジニル）−Ｎ−フェニルマレアミン酸（ＰＰＭＡ）を０．１重量％以下および／またはＮ−フェニルフマルアミン酸（ＰＦＡ）を０．３重量％以下含有するＮ−フェニルマレイミド（ＰＭＩ）を共重合単量体の少なくとも一成分として用いる。【００３７】
Ｎ−フェニルマレイミド化合物中のＰＰＭＡの含有量は、Ｎ−フェニルマレイミド化合物全量に対して、０．１重量％以下である。ここで、上記ＰＰＭＡの含有量が０．１重量％を超えるＮ−フェニルマレイミド化合物を共重合単量体の一成分として用いると、製造される共重合体の外観、耐熱性、強度等の品質が低下し、好ましくない。Ｎ−フェニルマレイミド化合物中のＰＰＭＡの含有量は、Ｎ−フェニルマレイミド化合物全量に対して、０．０９重量％以下であることが好ましく、０．０８重量％以下であることがより好ましく、０．０６重量％以下であることがさらに好ましく、０．０３重量％以下であることがさらにより好ましく、０．０１重量％以下であることが特に好ましい。なお、Ｎ−フェニルマレイミド化合物中のＰＰＭＡの含有量の下限は、少ないほど（即ち、０重量％）好ましいが、産業上の観点から、通常、０重量％超であり、０．００５重量％以上であることが好ましい。なお、本明細書において、ＰＰＭＡの含有量は、下記実施例で測定された値である。【００３８】
また、Ｎ−フェニルマレイミド化合物中のＰＦＡの含有量は、Ｎ−フェニルマレイミド化合物全量に対して、０．３重量％以下である。ここで、上記ＰＦＡの含有量が０．３重量％を超えるＮ−フェニルマレイミド化合物を共重合単量体の一成分として用いると、製造される共重合体では、外観、耐熱性、強度等の品質が低下し、好ましくない。Ｎ−フェニルマレイミド化合物中のＰＦＡの含有量は、Ｎ−フェニルマレイミド化合物全量に対して、０．２５重量％以下、０．２重量％以下、０．１５重量％以下、０．１重量％以下の順で好ましい。なお、Ｎ−フェニルマレイミド化合物中のＰＦＡの含有量の下限は、少ないほど（即ち、０重量％）好ましいが、産業上の観点から、通常、０重量％超であり、０．０１重量％以上であることが好ましい。なお、本明細書において、ＰＦＡの含有量は、下記実施例で測定された値である。【００３９】
上記に加えて、ＰＭＡ及びＡＰＳＩもＮ−フェニルマレイミド化合物を用いて得られる共重合体の品質（例えば、外観、耐熱性、強度等）に影響を与えること、また、上記共重合体の品質に影響を与えるこれらの含有量の上限が見出された。即ち、本発明のＮ−フェニルマレイミド化合物は、ＰＭＡ及びＡＰＳＩを含有するが、この際のＮ−フェニルマレイミド化合物中のＰＭＡ、ＡＰＳＩ、ＰＰＭＡおよびＰＦＡの含有総量は、Ｎ−フェニルマレイミド化合物全量に対して、０．５重量％以下であることが好ましい。ここで、上記ＰＭＡ、ＡＰＳＩ、ＰＰＭＡおよびＰＦＡの含有総量が０．５重量％を超えるＮ−フェニルマレイミド化合物を共重合単量体の一成分として用いると、製造される共重合体では、外観、耐熱性、強度等の品質が低下し好ましくない。Ｎ−フェニルマレイミド化合物中のＰＭＡ、ＡＰＳＩ、ＰＰＭＡおよびＰＦＡの含有総量は、Ｎ−フェニルマレイミド化合物全量に対して、０．４重量％以下、０．３重量％以下、０．２５重量％以下、０．２重量％以下の順で好ましい。なお、Ｎ−フェニルマレイミド化合物中のＰＭＡ、ＡＰＳＩ、ＰＰＭＡおよびＰＦＡの含有総量の下限は、少ないほど（即ち、０重量％）好ましいが、産業上の観点から、通常、０重量％超であり、０．１重量％以上であることが好ましい。【００４０】
なお、Ｎ−フェニルマレイミド化合物中のＰＭＡ、ＡＰＳＩ及びＰＰＭＡの含有総量は、上記を満たしていれば特に制限されない。具体的には、Ｎ−フェニルマレイミド化合物中のＰＭＡ、ＡＰＳＩ及びＰＰＭＡの含有総量は、０．３５重量％以下、０．３重量％以下、０．２５重量％、０．２重量％以下、０．１５重量％以下、０．１重量％以下、０．０５重量％以下、０．０３重量％以下の順で好ましい。なお、Ｎ−フェニルマレイミド化合物中のＰＭＡ、ＡＰＳＩ及びＰＰＭＡの含有総量の下限は、少ないほど（即ち、０重量％）好ましいが、産業上の観点から、通常、０重量％超であり、０．１重量％以上であることが好ましい。【００４１】
ここで、Ｎ−フェニルマレイミド化合物中のＰＭＡの含有量は、上記を満たすものであれば特に制限されない。具体的には、Ｎ−フェニルマレイミド化合物中のＰＭＡの含有量は、Ｎ−フェニルマレイミド化合物全量に対して、０．２重量％以下であることが好ましく、０．１重量％以下であることがより好ましく、０．０７重量％以下であることがさらにより好ましく、０．０５重量％以下であることがさらに好ましく、０．０２重量％以下であることが特に好ましい。なお、Ｎ−フェニルマレイミド化合物中のＰＭＡの含有量の下限は、少ないほど（即ち、０重量％）好ましいが、産業上の観点から、通常、０重量％超であり、０．００５重量％以上であることが好ましい。なお、本明細書において、ＰＭＡの含有量は、下記実施例で測定された値である。【００４２】
また、Ｎ−フェニルマレイミド化合物中のＡＰＳＩの含有量もまた、上記を満たすものであれば特に制限されない。具体的には、Ｎ−フェニルマレイミド化合物中のＡＰＳＩの含有量は、Ｎ−フェニルマレイミド化合物全量に対して、０．２重量％以下、０．１５重量％以下、０．１重量％以下、０．０５重量％以下、０．０３重量％以下、０．０１重量％以下の順で好ましい。なお、Ｎ−フェニルマレイミド化合物中のＡＰＳＩの含有量の下限は、少ないほど（即ち、０重量％）好ましいが、産業上の観点から、通常、０重量％超であり、０．０２重量％以上であることが好ましい。なお、本明細書において、ＡＰＳＩの含有量は、下記実施例で測定された値である。【００４３】
これらの不純物を上述したような範囲にまで低減したＰＭＩを共重合単量体の一成分として使用することにより、上述したような共重合体、すなわち、樹脂製品の品質上の問題点を改善することができる。なお、これら上述したような不純物を含んでなるＰＭＩの純度としては、９６重量％以上、９７重量％以上、９８重量％以上、９８．５重量％以上、９９重量％以上、９９．５重量％以上、９９．５重量％超、９９．７重量％以上、９９．８重量％以上の順で好ましい。なお、本明細書において、ＰＭＩの純度は、下記実施例で測定された値である。【００４４】
Ｎ−フェニルマレイミドに代表されるＮ−置換マレイミド化合物類を製造する方法としては、上述したとおり、特に限定されず、上述した先行技術文献等に記載されているような方法等の公知の方法が同様にしてあるいは適宜修飾して適用できる。具体的には、（ａ）無水マレイン酸と第一アミン類とを一段階で脱水反応させることにより得る方法；（ｂ）無水マレイン酸と第一アミン類とからマレアミン酸類を生成させ、このマレアミン酸類の脱水閉環イミド化反応により得る方法；（ｃ）対応するマレアミン酸モノエステル類の閉環イミド化反応により得る方法などがある。これらのうち、（ｂ）の方法が好ましく、即ち、例えば、Ｎ−フェニルマレイミドを製造する方法としては、無水マレイン酸とアニリンを原料として反応させて、Ｎ−フェニルマレアミン酸（ＰＭＡ）を生成させ、このＮ−フェニルマレアミン酸を脱水閉環イミド化反応させる方法が特に好ましい。以下では、上記方法（ｂ）の好ましい実施形態について詳細に説明するが、本発明は下記形態に限定されない。【００４５】
本発明に係るＰＭＩの製造方法としては、まず、無水マレイン酸とアニリンとからＮ−フェニルマレアミン酸を得、これを閉環イミド化（脱水閉環イミド化反応）させることにより、ＰＭＩを製造する。より詳細には、無水マレイン酸にアニリンを加えて、Ｎ−フェニルマレアミン酸を得る。次に、得られたＮ−フェニルマレアミン酸を有機溶媒中で酸触媒の存在下で加熱し、生成水を有機溶媒との混合物として系外に留去しつつ、閉環イミド化反応させることによりＰＭＩを得る。この場合、反応系に加えたアニリン全量に対し、反応系に加える無水マレイン酸全量のモル比が１を越え２以下、好ましくは１を越え１．３以下で行なわれる。【００４６】
また、上記無水マレイン酸とアニリンとからＮ−フェニルマレアミン酸を得る工程において、無水マレイン酸またはアニリンは、そのままの形態で使用されてもよいが、有機溶媒に溶解した溶液の形態で使用することが好ましい。なお、無水マレイン酸またはアニリンを有機溶媒に溶解した溶液の形態で使用した場合には、次のＮ−フェニルマレアミン酸の脱水閉環イミド化反応は、そのまま溶液（有機溶媒）中で行うことができる。【００４７】
ここで（ＰＭＩを製造する際に）使用されうる有機溶媒は、特に制限されないが、水に不溶性または不混和性でかつ不活性である（反応に関与しない）溶媒が好ましい。このような溶媒としては、例えば、ベンゼン、トルエン、沸点５０〜１２０℃の石油留分、キシレン、エチルベンゼン、イソプロピルベンゼン、クメン、メシチレン、ｔｅｒｔ−ブチルベンゼン、プソイドクメン、トリメチルヘキサン、オクタン、テトラクロルエタン、ノナン、クロルベンゼン、エチルシクロヘキサン、沸点１２０〜１７０℃の石油留分、ｍ−ジクロルベンゼン、ｓｅｃ−ブチルベンゼン、ｐ−ジクロルベンゼン、デカン、ｐ−シメン、ｏ−ジクロルベンゼン、ブチルベンゼン、デカハイドロナフタリン、テトラハイドロナフタリン、ドデカン、ナフタリン、シクロヘキシルベンゼン、沸点１７０〜２５０℃の石油留分等がある。上記有機溶媒は、単独で使用されてもあるいは２種以上の混合物の形態で使用されてもよい。【００４８】
上記有機溶媒の使用量は、特に制限されないが、反応を円滑に行ないかつ経済的条件を満足させる点から、原料である無水マレイン酸とアニリンとの総量に対して、０．５〜２０倍量（重量）、好ましくは１〜７倍量（重量）使用される。また、ＰＭＩの溶解度、価格、取扱いやすさ等も考慮しながら反応条件に合った沸点を有するものが選ばれる。さらに反応終了後のＰＭＩと溶媒との分離を考えると、低沸点の溶媒を使用し加圧下で反応せしめた方が有利な場合もある。ここで、無水マレイン酸およびアニリンは、同じ有機溶媒に溶解されてもあるいは異なる有機溶媒に溶解されてもよいが、同じ有機溶媒に溶解されることが好ましい。また、無水マレイン酸またはアニリンを有機溶媒に溶解した溶液の形態で使用する場合の無水マレイン酸またはアニリンの濃度は、無水マレイン酸またはアニリンが溶解できる濃度であれば特に制限されない。具体的には、無水マレイン酸１００ｇに対して、有機溶媒０〜５００ｇ、より好ましくは１０〜２００ｇ添加・溶解されることが好ましい。また、アニリン１００ｇに対して、有機溶媒０〜５００ｇ、より好ましくは５〜２００ｇ添加・溶解されることが好ましい。【００４９】
また、無水マレイン酸にアニリンを加える際の条件は特に制限されない。例えば、添加温度は、およそ５０〜１４０℃が好ましい。また、添加時間は、およそ１０〜１２０分が好ましい。【００５０】
上記のようにして得られたＮ−フェニルマレアミン酸は、有機溶媒中で、好ましくは酸触媒の存在下で加熱され、生成水を有機溶媒との混合物として系外に留去しつつ、閉環イミド化（脱水閉環イミド化反応）を行い、所望のＮ−フェニルマレイミド（ＰＭＩ）を得る。【００５１】
ここで、有機溶媒は、上記と同様の有機溶媒が使用できる。また、無水マレイン酸またはアニリンを有機溶媒に溶解した溶液の形態で使用した場合には、次のＮ−フェニルマレアミン酸の脱水閉環イミド化反応は、そのまま溶液（有機溶媒）中で行うことができる。【００５２】
また、酸触媒としては、硫酸、オルトリン酸、メタリン酸、ピロリン酸などの一塩基酸あるいは多塩基酸および／またはＰＭＩ製造時の原料であるアニリンと該酸とを中和反応させることによってえられたアミン塩が用いられる。これら触媒の使用量は、原料である無水マレイン酸および／またはアニリンに対して１〜２００モル％、好ましくは１０〜１００モル％の範囲である。また触媒としての酸のうち一部ないし全部がアミンによって中和されていてもよい。【００５３】
また、これら触媒は固体担体に担持されていてもよい。固体の担体としては、天然鉱物類、例えば、カオリン類、クレー、滑石、チョーク、石英、ベントナイト、モンモリロナイト、珪藻土等；合成鉱物、例えば、高度に分散した珪酸、アルミナ、珪酸塩、活性炭、石こう、ベンガラ、酸化チタン、シリカ、シリカ−アルミナ、酸化ジルコニウム等；天然の岩石、例えば、方解石、大理石、軽石、海泡石、ドロマイト等が用いられる。これらの無機担体は粒状物あるいはそれを造粒、分級することによって得られる粒状物あるいはハニカム状などの形で用いられる。また、有機性の担体も使用することも可能で、ポリフルオロカーボン、ポリスチレン、フェノール樹脂などの粒状担体も使用することができる。担体がケイソウ土、シリカゲルなどのように多孔質である場合には特に良好な結果を得ることができる。例えば、市販品の例として、ケイソウ土としてはラジオライト（商品名；昭和化学工業株式会社製）を、また、シリカゲルとしてはキャリアクト（商品名；富士シリシア化学株式会社製）、サイロイド（商品名；富士シリシア化学株式会社製）、マイクロビーズシリカゲル（商品名；富士シリシア化学株式会社製）、ワコーゲル（商品名；和光純薬工業株式会社製）、などをあげることができる。【００５４】
また場合により、金属含有化合物や安定剤を反応系に共存させて反応させることもできる。この時使用される金属含有化合物としては、特に制限されないが、亜鉛、クロム、パラジウム、コバルト、ニッケル、鉄およびアルミニウムよりなる群から選ばれた少なくとも１種の金属酸化物、酢酸塩、マレイン酸塩、コハク酸塩、硝酸塩、リン酸塩、塩化物および硫酸塩等が挙げられる。これらのうち、特に有効であるのは、酢酸亜鉛である。これらの使用量は原料である無水マレイン酸および／またはアニリンに対して、金属として０．００５〜０．５モル％であり、好ましくは０．０１〜０．１モル％である。【００５５】
また、安定剤として、メトキシベンゾキノン、ｐ−メトキシフェノール、フェノチアジン、ハイドロキノン、アルキル化ジフェニルアミン類、メチレンブルー、ｔｅｒｔ−ブチルカテコール、ｔｅｒｔ−ブチルハイドロキノン、ジメチルジチオカルバミン酸亜鉛、ジメチルジチオカルバミン酸銅、ジブチルジチオカルバミン酸銅、サリチル酸銅、チオジプロピオン酸エステル類、メルカプトベンズイミダゾール、トリフェニルホスファイト、アルキルフェノール類、アルキルビスフェノール類などが用いられる。これら安定剤の効果は脱水閉環イミド化反応により生成したＰＭＩを当該イミド化反応の高温下においても変質することなく安定に存在せしめる役割を果している。その添加量は、特に制限されないが、原料である無水マレイン酸および／またはアニリンに対して０．００１〜０．５モル％である。ここで、このような添加量であれば、上記した安定化効果を十分発揮でき、また、製品中への混入の問題も回避できる。【００５６】
上記脱水閉環イミド化反応条件は、Ｎ−フェニルマレアミン酸の閉環イミド化反応が進行する条件であれば特に制限されない。具体的には、脱水閉環イミド化反応温度は、好ましくは１５０℃以下、より好ましくは２０〜１４０℃、特に好ましくは３０〜１２０℃である。また、脱水閉環イミド化反応時間は、好ましくは１０〜２００分、より好ましくは１５〜１２０分間である。このような反応条件であれば、Ｎ−フェニルマレアミン酸の閉環イミド化反応が効率よく進行して、Ｎ−フェニルマレイミド（ＰＭＩ）を効率よく得ることができる。【００５７】
また、上記脱水閉環イミド化反応の途中に無水マレイン酸の一部を追加添加することも可能である。無水マレイン酸を追加添加することにより、得られるＰＭＩ中のＰＰＭＡ及びＰＦＡ、さらにはＡＰＳＩおよびＰＭＡの含有量を低減できる。ここで、無水マレイン酸の追加添加量は、特に制限されないが、初期反応（Ｎ−フェニルマレアミン酸を得る）工程において使用される無水マレイン酸１００ｇに対して、５〜５０ｇであることが好ましく、１０〜３０ｇであることがより好ましい。このような量であれば、ＰＭＩ中のＰＰＭＡ及びＰＦＡ、さらにはＡＰＳＩおよびＰＭＡの含有量を有効に低減できる。この際、無水マレイン酸は、そのままの形態で使用されてもよいが、有機溶媒に溶解した溶液の形態で使用することが好ましい。後者の場合に使用できる有機溶媒は、特に制限されないが、上記有機溶媒と同様のものが使用できる。好ましくは、初期反応工程で無水マレイン酸を溶解したのと同じ有機溶媒を使用することが好ましい。【００５８】
追加添加する無水マレイン酸を有機溶媒に溶解した溶液の形態で使用する場合の無水マレイン酸の濃度は、無水マレイン酸が溶解できる濃度であれば特に制限されない。具体的には、無水マレイン酸１００ｇに対して有機溶媒０〜５００ｇ、より好ましくは１０〜２００ｇ添加・溶解されることが好ましい。このような量であれば、ＰＭＩ中のＰＰＭＡ及びＰＦＡ、さらにはＡＰＳＩおよびＰＭＡの含有量を有効に低減できる。【００５９】
無水マレイン酸（またはその溶液）を追加添加する時期は、特に制限されない。具体的には、Ｎ−フェニルマレアミン酸を触媒と混合した時（反応開始時）から、５〜１２０分経過後であることが好ましく、１０〜６０分経過後であることがより好ましい。このような時期であれば、ＰＭＩ中のＰＰＭＡ及びＰＦＡ、さらにはＡＰＳＩおよびＰＭＡの含有量を有効に低減できる。なお、無水マレイン酸（またはその溶液）の追加添加は、一括して行われてもあるいは複数回（例えば、２〜５回）に分けて行われてもよいが、一括して行われることが好ましい。【００６０】
このようにして得られるＰＭＩは、そのままでも本発明の共重合体の製造に使用することはできるが、さらに精製工程を加えることによって、本発明に係る、高純度であって、ＰＰＭＡ及びＰＦＡ、さらにはＡＰＳＩおよびＰＭＡの含有量の少ないＰＭＩを得ることができるので好ましい。精製方法については、上述した特許文献に記載された方法など、従来より知られている精製方法によっても得ることはできるが、その精製工程を繰り返したり、精製条件をより厳しくすることによって、長期安定的に効率よく得ることができるので好ましい。【００６１】
以下に、本発明に係る精製方法の好ましい実施形態を説明する。しかし、本発明は、下記形態に限定されない。すなわち、例えば、上記したようにして製造されたＰＭＩを含有する反応液を、触媒から分離した（分離工程）後、５０℃以上の水で洗浄する工程（水洗工程）を３回以上繰り返すことが好ましい。上記分離工程において、ＰＭＩを含有する反応液と触媒との分離は、特に制限されないが、例えば、静置分離、あるいはサイクロン、遠心分離、シックナーなど公知の方法いずれも用いることができる。【００６２】
水洗工程において、水洗処理に用いられる水は下水、純水、上水に限らず弱アルカリ性、弱酸性でもかまわない。使用される水の量は、特に制限されず、液濃度などによっても異なる。具体的には、水を、原料として用いたアニリンに対して、重量比で、０．５倍以上、より好ましくは１〜５倍使用する。このような量の水を使用することによって、ＰＭＩ中のＰＰＭＡ及びＰＦＡ、さらにはＡＰＳＩおよびＰＭＡの含有量を十分低減できる。【００６３】
また、水洗工程では、５０℃以上の水で洗浄することが好ましい。ここで、水の温度が５０℃未満であるまたは水洗水量が不足（例えば、水洗回数が２回以下）である場合には、反応中に生じた不溶性の物質を十分分解し水に可溶性にできず、ＰＭＩ中のＰＰＭＡ及びＰＦＡ、さらにはＡＰＳＩおよびＰＭＡの含有量を十分低減できない。水の温度は、５５℃を超えて９５℃未満であることが好ましく、５７〜９３℃であることがより好ましく、６０〜９０℃であることが特に好ましい。なお、触媒を除去後のＰＭＩを含む反応液の温度と上記水の温度との差が大きい場合には、触媒を除去した後のＰＭＩを含む反応液を添加する水の温度と同じ位（好ましくは水の温度±５℃、より好ましくは水の温度±３℃）にまで冷却した後、水洗工程を行うことが好ましい。このような条件であれば、ＰＭＩ中のＰＰＭＡ及びＰＦＡ、さらにはＡＰＳＩおよびＰＭＡの含有量を十分低減できる。【００６４】
水洗方法は、特に制限されないが、触媒を除去後のＰＭＩを含む反応液に上記水を添加・撹拌する方法が好ましく使用できる。水洗処理は、回分式、連続式いずれの方法によっても実施できる。【００６５】
所定温度の水を添加した後は、ＰＭＩを含む層（有機層）と水層との混合物を静置させることにより、２層は分液する。有機層から水層を分離する。ＰＭＩを含有する反応液に水を添加してから有機層を水層と分離するまでを、水洗工程とする。この水洗工程において、例えば回分式の場合における水洗回数（合計回数）は、特に制限されないが、３〜６回であることが好ましく、４〜５回であることがより好ましい。このような条件であれば、ＰＭＩ中のＰＰＭＡ及びＰＦＡ、さらにはＡＰＳＩおよびＰＭＡの含有量を十分低減できる。【００６６】
上記水洗工程後、有機層から有機溶媒を留出させる。ここで、有機溶媒を留出する前の有機層中の水分量を適切に調節することが好ましい。具体的には、有機溶媒を留出する前の有機層中の水分量が、当該有機層（反応液層）中に含まれるＰＭＩ（粗製ＰＭＩ）の含有量に対して、１重量％未満であることが好ましく、０．０５〜０．９９重量％がより好ましく、０．５〜０．９８重量％がさらにより好ましい。これにより、ことによりＰＭＩ中のＰＰＭＡ及びＰＦＡ、さらにはＡＰＳＩおよびＰＭＡの含有量をより低減させたＮ−フェニルマレイミドを得ることができる。なお、本明細書において、「有機溶媒を留出する前の有機層中の水分量」とは、反応液から溶媒を留去した後の残留分に対する水分量として算出される。【００６７】
上記方法によって、０．１重量％以下のＮ−（２，５−ジオキソ−１−フェニル−３−ピロリジニル）−Ｎ−フェニルマレアミン酸（ＰＰＭＡ）および／または０．３重量％以下のＮ−フェニルフマルアミン酸（ＰＦＡ）を含有する、Ｎ−フェニルマレイミド化合物が得られる。また、このＮ−フェニルマレイミド化合物は、ＰＰＭＡ、ＰＦＡ、Ｎ−フェニルマレアミン酸（ＰＭＡ）および２−アニリノ−Ｎ−フェニルスクシンイミド（ＡＰＳＩ）の含有総量が０．５重量％以下でありうる。上記したように、本発明のＮ−フェニルマレイミド化合物はこれらの不純物含量が非常に少ないため、このＮ−フェニルマレイミド化合物を用いて得られる共重合体は、外観、耐熱性、強度等の品質が向上できる。【００６８】
すなわち、本発明の第二は、本発明のＮ−フェニルマレイミド化合物および該Ｎ−フェニルマレイミド化合物と共重合可能な一種以上の他の単量体または樹脂を共重合して得られる共重合体組成物に関する。【００６９】
本発明の共重合体組成物は、不純物（ＰＰＭＡ、ＰＦＡ、さらにはＰＭＡ、ＡＰＳＩ）の含有量が非常に少ないＰＭＩを用いて製造されるため、これらの不純物含有量もまた低い。【００７０】
具体的には、本発明の共重合体組成物中の、ＰＰＭＡの含有量は、共重合体組成物に対して、０．０５重量％以下であることが好ましく、０．０３重量％以下であることがより好ましく、０．０２重量％以下であることがより好ましく、０．０２重量％未満であることがより好ましい。ここで、上記ＰＰＭＡの含有量であれば、得られる共重合体組成物は優れた外観、耐熱性、強度等の品質を発揮する。なお、共重合体組成物中のＰＰＭＡの含有量の下限は、少ないほど（即ち、０重量％）好ましいが、産業上の観点から、通常、０重量％超であり、０．００１重量％以上であることが好ましく、０．００２重量％以上であることがより好ましい。【００７１】
また、本発明の共重合体組成物中の、ＰＦＡの含有量は、共重合体組成物に対して、０．１５重量％以下であることが好ましく、０．１重量％以下であることがより好ましく、０．０７重量％以下であることがさらにより好ましく、０．０５重量％以下であることが特に好ましい。ここで、上記ＰＦＡの含有量であれば、得られる共重合体組成物は優れた外観、耐熱性、強度等の品質を発揮する。なお共重合体組成物中のＰＦＡの含有量の下限は、少ないほど（即ち、０重量％）好ましいが、産業上の観点から、通常、０重量％超であり、０．００２重量％以上であることが好ましく、０．００５重量％以上であることがより好ましい。【００７２】
本発明の共重合体組成物中の、ＰＭＡの含有量は、共重合体組成物に対して、０．１重量％以下であることが好ましく、０．０８重量％以下であることがより好ましく、０．０５重量％以下であることがさらにより好ましく、０．０１重量％以下であることが特に好ましい。ここで、上記ＰＭＡの含有量であれば、得られる共重合体組成物は優れた外観、耐熱性、強度等の品質を発揮する。なお、共重合体組成物中のＰＭＡの含有量の下限は、少ないほど（即ち、０重量％）好ましいが、産業上の観点から、通常、０重量％超であり、０．００２重量％以上であることが好ましく、０．００５重量％以上であることがより好ましい。【００７３】
本発明の共重合体組成物中の、ＡＰＳＩの含有量は、共重合体組成物に対して、０．１重量％以下であることが好ましく、０．０６重量％以下であることがより好ましく、０．０４重量％以下であることがさらにより好ましく、０．０２５重量％以下であることがより好ましい。ここで、上記ＡＰＳＩの含有量であれば、得られる共重合体組成物は優れた外観、耐熱性、強度等の品質を発揮する。なお、共重合体組成物中のＡＰＳＩの含有量の下限は、少ないほど（即ち、０重量％）好ましいが、産業上の観点から、通常、０重量％超であり、０．００２重量％以上であることが好ましく、０．００５重量％以上であることがより好ましい。【００７４】
本発明の共重合体組成物中の、ＰＭＡ、ＡＰＳＩ、ＰＰＭＡおよびＰＦＡの含有総量は、共重合体組成物に対して、０．２５重量％以下であることが好ましく、０．２重量％以下であることがより好ましく、０．１５重量％以下であることがさらにより好ましく、０．１重量％以下であることがさらに好ましく、０．０５重量％以下であることが特に好ましい。ここで、上記ＰＭＡ、ＡＰＳＩ、ＰＰＭＡおよびＰＦＡの含有総量であれば、得られる共重合体組成物は優れた外観、耐熱性、強度等の品質を発揮する。なお、共重合体組成物中のＰＭＡ、ＡＰＳＩ、ＰＰＭＡおよびＰＦＡの含有総量の下限は、少ないほど（即ち、０重量％）好ましいが、産業上の観点から、通常、０重量％超であり、０．００５重量％以上であることが好ましい。【００７５】
本発明の共重合体組成物は、Ｎ−フェニルマレイミド化合物（ＰＭＩ）および該Ｎ−フェニルマレイミド化合物と共重合可能な一種以上の他の単量体または樹脂を共重合して得られる。ここで、製造原料として使用されるＰＭＩ以外の単量体（他の単量体）は、ＰＭＩと共重合可能であれば特に制限されない。具体的には、他の単量体としては、マレイミド化合物（Ｎ−フェニルマレイミドを除く）、（メタ）アクリル酸エステル類、芳香族ビニル類、不飽和ニトリル類、オレフイン類、ジエン類、ビニルエーテル類、ビニルエステル類、フッ化ビニル類、プロピオン酸アリル等の飽和脂肪酸モノカルボン酸のアリルエステル類または（メタ）アクリルエステル類、多価（メタ）アクリレート類、多価アリレート類、グリシジル化合物、不飽和カルボン酸類等を挙げることができる。これら例示の化合物のうち、（メタ）アクリル酸エステル類、芳香族ビニル類、不飽和ニトリル類、が特に好ましい。なお、上記他の単量体は、単独で使用されてもあるいは２種以上の混合物の形態で使用されてもよい。【００７６】
マレイミド化合物としては、特に制限されないが、例えば、Ｎ−メチルマレイミド、Ｎ−エチルマレイミド、Ｎ−ヘキシルマレイミド、Ｎ−オクチルマレイミド、Ｎ−ドデシルマレイミド等のＮ−アルキルマレイミド；Ｎ−ベンジルマレイミド；Ｎ−シクロヘキシルマレイミド等のＮ−シクロアルキルマレイミド；Ｎ−ニトロフェニルマレイミド、Ｎ−メトキシフェニルマレイミド、Ｎ−メチルフェニルマレイミド、Ｎ−カルボキシフェニルマレイミド、Ｎ−ヒドロキシフェニルマレイミド、Ｎ−クロルフェニルマレイミド、Ｎ−ジメチルフェニルマレイミド、Ｎ−ジクロルフェニルマレイミド、Ｎ−ブロムフェニルマレイミド、Ｎ−ジブロムフェニルマレイミド、Ｎ−トリクロルフェニルマレイミド、Ｎ−トリブロムフェニルマレイミド等のニトロ基、アルコキシル基、アルキル基、カルボキシル基、ヒドロキシル基、ハロゲン原子等が置換してなるＮ−置換フェニルマレイミドなどが挙げられる。入手の容易性や得られる共重合体の物性等を総合的に考慮して、Ｎ−シクロヘキシルマレイミド、Ｎ−ベンジルマレイミドが好適に使用される。なお、これらのマレイミド化合物を複数種類組み合わせて用いることもできる。【００７７】
（メタ）アクリル酸エステル類としては、特に制限されないが、例えば、エステル基として、炭素数１〜１８のアルキル基、シクロヘキシル基、およびベンジル基のうちのいずれかを有する（メタ）アクリル酸エステルが好適である。具体的には、（メタ）アクリル酸メチル、（メタ）アクリル酸エチル、（メタ）アクリル酸ブロピル、（メタ）アクリル酸イソプロピル、（メタ）アクリル酸ブチル、（メタ）アクリル酸イソブチル、（メタ）アクリル酸ｔｅｒｔ−ブチル、（メタ）アクリル酸アミル、（メタ）アクリル酸２−エチルヘキシル、（メタ）アクリル酸シクロヘキシル、（メタ）アクリル酸ベンジル等が挙げられる。これらのうち、メタクリル酸メチルが好ましい。なお、これらの（メタ）アクリル酸エステルを複数種類組み合わせて用いることもできる。【００７８】
芳香族ビニル類としては、特に制限されないが、例えば、スチレン、α−メチルスチレン、パラメチルスチレン、イソプロペニルスチレン、ビニルトルエン、クロルスチレン等が挙げられる。これらのうち、スチレンが特に好ましい。不飽和ニトリル類としては、特に制限されないが、例えば、アクリロニトリル、メタクリロニトリル、フェニルアクリロニトリル等を挙げることができる。【００７９】
オレフイン類としては、特に制限されないが、例えば、エチレン、プロピレン、イソブチレン、ジイソブチレン等を挙げることができる。ジエン類としては、特に制限されないが、例えば、ブタジエン、イソプレン等を挙げることができる。ビニルエーテル類としては、特に制限されないが、例えば、メチルビニルエーテル、ブチルビニルエーテル等を挙げることができる。【００８０】
ビニルエステル類としては、特に制限されないが、例えば、酢酸ビニル、プロピオン酸ビニル等を挙げることができる。フッ化ビニル類としては、特に制限されないが、例えば、フッ化ビニリデン等を挙げることができる。多価（メタ）アクリレート類としては、特に制限されないが、例えば、エチレングリコールジ（メタ）アクリレート、ジエチレングリコールジ（メタ）アクリレート、ジビニルベンゼン、ジアリルフタレート、トリメチロールプロパントリ（メタ）アクリレート、ヘキサンジオールジ（メタ）アクリレート、ペンタエリスリトールテトラ（メタ）アクリレート、ジペンタエリスリトールヘキサ（メタ）アクリレート、ビスフェノールＡのエチレンオキサイドまたはプロピレンオキサイド付加物のジ（メタ）アクリレート、ハロゲン化ビスフェノールＡのエチレンオキサイドまたはプロピレンオキサイド付加物のジ（メタ）アクリレート、イソシアヌレートのエチレンオキサイドまたはプロピレンオキサイド付加物のジもしくはトリ（メタ）アクリレート等を挙げることができる。【００８１】
多価アリレート類としては、特に制限されないが、例えば、トリルイソシアヌレート等を挙げることができる。グリシジル化合物としては、特に制限されないが、例えば、グリシジル（メタ）アクリレート、アリルグリシジルエーテル等を挙げることができる。不飽和カルボン酸類としては、特に制限されないが、例えば、アクリル酸、メタクリル酸、イタコン酸、マレイン酸、フマル酸、あるいはそれらの半エステル化物や無水物を挙げることができる。【００８２】
また、同様にして製造原料として使用される樹脂は、ＰＭＩと共重合可能であれば特に制限されない。具体的には、ＡＢＳ樹脂（アクリロニトリル−ブタジエン−スチレン共重合体）、ＡＳ樹脂（アクリロニトリル−スチレン共重合体）、ＡＢ樹脂（アクリロニトリル−ブタジエン共重合体）、ＡＣＳ樹脂（アクリロニトリル−塩素化ポリエチレン−スチレン共重合体）、ＡＥＳ樹脂（アクリロニトリル−エチレンプロピレンゴム−スチレン共重合体）、ＡＡＳ樹脂（アクリロニトリル−アクリルゴム−スチレン共重合体）、ポリスチレン、ポリアクリロニトリル、ポリ塩化ビニル、ポリ塩化ビニリデン、ポリメチルメタクリレート、フェノール樹脂、天然ゴム、ブタジエンゴム、イソプレンゴム、ブチルゴム、スチレンブタジエンゴム、クロロプレンゴムなどが挙げられる。これらのうち、ＡＢ樹脂、ＡＢＳ樹脂、ＡＳ樹脂、ブタジエンゴムが好ましい。なお、上記樹脂は、単独で使用されてもあるいは２種以上の混合物の形態で使用されてよい。または、上記１種以上の樹脂は、上記１種以上の他の単量体と組み合わせて使用されてもよい。【００８３】
上記他の単量体及び樹脂の配合量（他の単量体及び樹脂の合計配合量）は、５０〜９５重量％であることが好ましく、６０〜９０重量％であることがさらに好ましい。５０重量％未満の場合は、得られる共重合体の溶融時の粘度が高くなり、成形加工性の面で不利になる傾向となる。また９５重量％を超えると、耐熱性の向上が認められにくい傾向となる。すなわち、本発明に係る共重合体組成物を製造するにあたって、全共重合原料中に占めるＮ−フェニルマレイミド化合物の配合量は、５〜５０重量％であることが好ましく、１０〜４０重量％であることがさらに好ましい。このような量であれば、Ｎ−フェニルマレイミドによる耐熱性を十分向上できる。【００８４】
また、これら単量体と共重合可能な単量体としては、例えばフマロニトリル、イソプロピルフマレート、アセナフチレン等を挙げることができる。かかる共重合可能な単量体は任意添加成分であって、本発明においては製造原料として使用してもしなくてもよいが、使用する場合は、その配合量としては０〜３０重量％の範囲内で使用することができる。【００８５】
（共）重合体の分子量を制御するために連鎖移動剤を用いることができる。ここで、連鎖移動剤は特に制限されないが、例えば、ブチルメルカプタン、オクチルメルカプタン、ｔｅｒｔ−ドデシルメルカプタン等のアルキルメルカプタンやα−スチレンダイマー等が挙げられる。さらに、得られる共重合体樹脂の用途や要求性能に合わせて、紫外線吸収剤や安定剤などの各種添加剤を加えることもできる。【００８６】
本発明のＰＭＩを一種以上の他の単量体または樹脂と共重合する際には、重合開始剤を使用できる。ここで使用されうる重合開始剤としては、特に限定されるものではないが、有機過酸化物系重合開始剤やアゾ系重合開始剤が好適に使用できる。有機過酸化物系重合開始剤としては、ベンゾイルパーオキサイド、ラウロイルパーオキサイド、メチルエチルケトンパーオキサイド、ｔｅｒｔ−ブチルパーオキシオクトエート、ｔｅｒｔ−ブチルパーオキシベンゾエート、ｔｅｒｔ−ブチルパーオキシ−２−エチルヘキサノエート、ｔｅｒｔ−ヘキシルパーオキシイソプロピルモノカーボネート、ｔｅｒｔ−ヘキシルパーオキシ−２−エチルヘキサノエート、ｔｅｒｔ−アミルパーオキシ−２−エチルヘキサノエート、クメンヒドロパーオキサイド、シクロヘキサノンパーオキサイド、ジクミルパーオキサイド、ビス（４−ｔｅｒｔ−ブチルシクロへキシル）パーオキシジカーボネート、ｔｅｒｔ−ブチルパーオキシイソプロピルカーボネート、１，１−ビス（ｔｅｒｔ−ヘキシルパーオキシ）３，３，５−トリメチルシクロヘキサン、ラウロイルパーオキサイド等が挙げられる。アゾ系重合開始剤としては、２，２'−アゾビスイソブチロニトリル、２，２'−アゾビス（２−メチルブチロニトリル）、１，１'−アゾビス（シクロヘキサン−１−カーボニトリル）、２−フェニルアゾ−２，４−ジメチル−４−メトキシバレロニトリル等が挙げられる。なお重合開始剤としては、半減期温度（１時間半減期温度）が６０〜１４０℃程度のものが好ましく、８０℃から１２０℃程度のものがより好ましい。これらの重合開始剤は単独で使用してもよく、複数種類を組み合わせて用いることもできる。【００８７】
共重合反応の方法としては、予め原料単量体（ＰＭＩ、他の単量体および／または樹脂）、重合開始剤、および必要であれば連鎖移動剤、分散剤等の重合助剤等と同時に、必要であればジビニルビフェニル等の多官能性芳香族単量体を所定量添加して、懸濁、乳化、塊状等のバッチ重合方法を採用してもよい。あるいは、原料単量体等にジビニルビフェニル等の多官能性芳香族単量体を所定量溶解したものを、連続的に重合系にフィードして、塊状重合、溶液重合等の連続重合方法を採用してもよい。例えば、塊状のバッチ重合や塊状もしくは溶液の連続重合で重合開始剤を使用しない熱重合だけの場合、生産性向上の目的から１３０℃以上の重合温度が好ましい。しかしながら、このような方法で重合を行なうとオリゴマーの副生の恐れがあるため、好ましくは、有機過酸化物系やアゾ系等の重合開始剤を原料に対し５０〜２０００ｐｐｍ添加し、重合温度を下げて重合するのが好ましい。【００８８】
この場合の重合温度は、特に限定されるものではないが、重合開始剤の１時間半減期温度（Ｔ1）よりも５〜２０℃程度高い温度の７０〜１６０℃程度が好ましく、８０〜１４０℃程度がより好ましい。重合温度が７０℃未満となると未反応単量体や溶媒を取り除く脱揮工程の負荷が大きくなり、残存単量体や残存溶媒が増えて、品質上好ましくない。また、１６０℃を越えると重合反応の制御が不可能となったり、色相が悪化したりするので好ましくない。懸濁、乳化重合の場合は、重合温度７０〜９０℃が好ましく、７５〜８５℃が特に好ましい。この場合は有機過酸化物系開始剤やアゾ系開始剤を乳化剤や界面活性剤とともに用いる。有機過酸化物系開始剤やアゾ系開始剤、乳化剤、界面活性剤の種類は特に限定しない。また、重合時間は、特に限定されるものではないが、０．５〜１０時間程度が好ましく、１〜５時間程度がより好ましい。なお、重合は、単一の条件で行っても、あるいは異なる条件で複数回に分けて行ってもよい。後者の場合の重合温度及び重合時間は、各重合操作における条件が上記範囲であることが好ましい。【００８９】
または、上記重合操作後は、得られた共重合体組成物を、必要であれば、水蒸気蒸留により脱溶媒し、粉砕、乾燥後、押し出し器を通して、共重合体樹脂をペレットとして回収してもよい。【００９０】
上記のようにして得られる本発明の共重合体組成物は、そのまま単独で実用に供してもよいが、かかる共重合体をさらに、ＡＢＳ樹脂、ＡＥＳ樹脂、ＡＡＳ樹脂等のゴム変性グラフト共重合体とブレンドすると、耐熱性及び耐衝撃性が一層優れた樹脂組成物とすることができるので好ましい。【００９１】
上記により得られた共重合体組成物は、上述したような種々の用途に使用される目的で、さらに押出成形や射出成形など従来一般に用いられている成形方法によって所望の形状に成形することができる。
【実施例】
【００９２】
以下、実施例を掲げて本発明を更に詳細に説明するが、本発明はこれらの実施例のみに限定されるものではない。なお特にことわりのない限り、「部」は「重量部」を、「％」は「重量％」を意味するものとする。【００９３】
（ＰＭＩおよび含有物質の分析方法）
ＰＭＩの純度は、高速液体クロマトグラフィー（ＨＰＬＣ、株式会社島津製作所製、型番ＬＣ−１０Ａ）を用いて測定するとともに、各含有物質を分取して含有量を測定した。条件は以下のとおりである。【００９４】
【化７】
2012128255.tif 000008
【００９５】
なお、共重合体組成物中のＰＰＭＡ、ＰＦＡ、ＰＭＡ及びＡＰＳＩの含有量は、下記条件にて、ガスクロマトグラフ質量分析（ＧＣ−ＭＳ）によって測定した。【００９６】
【化８】
2012128255.tif 000009
【００９７】
〔実施例１〕
２００ｃｃのビーカー中にオルトリン酸２０ｇを添加し、次に粒状シリカゲル担体（キャリアクト３０；商品名、フジ・デビソンケミカル社製）を加えオルトリン酸を担持せしめた。温度計、水分離器をそなえた冷却管、滴下ロートおよび攪拌機をそなえたフラスコに、無水マレイン酸５５ｇをキシレン５０ｇに溶解せしめた液を仕込んだ。次にフラスコ内部の温度を８０℃に調整し、アニリン５０ｇをキシレン４００ｇに溶解した液を３０分かけて少しずつ添加し、Ｎ−フェニルマレアミン酸のキシレンスラリー液を合成した。得られたスラリー液に、前もってビーカー中において調整した触媒とジブチルジチオカルバミン酸銅０．１ｇを添加し、１４０℃にて３時間反応させた。反応終了後、反応液を触媒層から分離した。分離した反応液を８５〜９０℃に冷却し、８７℃の純水１５０ｇをこの反応液に加えて５分間攪拌した。次に攪拌を停止させたところ、反応液層と水層はすみやかに分離した。また、この両層の界面は極めて明確であり、両層の分離は容易であった。続いてこの操作をもう三度繰り返した。この３回目の操作において反応液層と水層の分離の静置時間として３０分保持し、油水分離後、得られた反応液層中の水分量は０．８ｇ（反応液層中のＰＭＩに対して、０．８７（＝０．８／９２）重量％）であった。この反応液層からキシレンを留去せしめ９２ｇの黄色の結晶を得た。次に、この結晶を３ｍｍＨｇの減圧下１６０℃で蒸留を行ない、８５ｇの彩やかな黄色結晶のＮ−フェニルマレイミド化合物を得た。得られたＮ−フェニルマレイミド化合物の含有成分分析結果を表１に示す。【００９８】
〔比較例１〕
実施例１において、繰り返して行なう分離操作を一度のみとした以外は、実施例１と同様に行なってＮ−フェニルマレイミド化合物を得た。得られたＮ−フェニルマレイミド化合物の分析結果を表１に示す。【００９９】
〔比較例２〕
実施例１において、３回目の分離後の静置時間を５分保持した以外は、実施例１と同様に行なってＮ−フェニルマレイミド化合物を８２ｇ得た。なお、この際、反応液層と水層とを分離後、得られた反応液層中の水分量は、１．３ｇ（反応液層中のＰＭＩに対して、１．４１（＝１．３／９２）重量％）であった。得られたＮ−フェニルマレイミド化合物の含有成分分析結果を表１に示す。【０１００】
〔実施例２〕
実施例１において反応終了後、反応液を触媒層から分離し、分離した反応液を９０〜９５℃に冷却し、９５℃の純水１５０ｇをこの反応液に加えて５分間攪拌した以外は、実施例１と同様に行なって、Ｎ−フェニルマレイミド化合物８４ｇを得た。なお、この際、反応液層と水層とを分離後、得られた反応液層中の水分量は、０．９ｇ（反応液層中のＰＭＩに対して、０．９８（＝０．９／９２）重量％）であった。得られたＮ−フェニルマレイミド化合物の含有成分分析結果を表１に示す。【０１０１】
〔実施例３〕
実施例１において反応終了後、反応液を触媒層から分離し、分離した反応液を５５〜６０℃に冷却し、５５℃の純水１５０ｇをこの反応液に加えて５分間攪拌した操作以外は、実施例１と同様に行なって、Ｎ−フェニルマレイミド化合物７８ｇを得た。なお、この際、反応液層と水層とを分離後、得られた反応液層中の水分量は、０．６ｇ（反応液層中のＰＭＩに対して、０．６５（＝０．６／９２）重量％）であった。得られたＮ−フェニルマレイミド化合物の含有成分分析結果を表１に示す。【０１０２】
〔実施例４〕
比較例１において、Ｎ−フェニルマレアミン酸のキシレンスラリー液に触媒とジブチルジチオカルバミン酸銅を添加して１４０℃にて反応させる際、反応開始より３０分経過後に、無水マレイン酸１０ｇをキシレン１５ｇに溶解せしめた液を添加した以外は、比較例１と同様に行なってＮ−フェニルマレイミド化合物を得た。その分析結果を表１に示した。【０１０３】
〔実施例５〕
実施例１において、Ｎ−フェニルマレアミン酸のキシレンスラリー液に触媒とジブチルジチオカルバミン酸銅を添加して１４０℃にて反応させる際、反応開始より３０分経過後に、無水マレイン酸１０ｇをキシレン１５ｇに溶解せしめた液を添加した以外は、実施例１と同様に行なってＮ−フェニルマレイミド化合物を得た。その分析結果を表１に示した。【０１０４】
〔実施例６〕
内容積３０リットルのリボン翼を備えた重合器の内部を窒素置換し、ここへブタジエンゴム（ＢＲ０１；商品名、ＪＳＲ株式会社製）２０重量部、実施例１で得られたＮ−フェニルマレイミド化合物２０重量部、アクリロニトリル１５重量部およびトルエン１００重量部を仕込み、５０℃で前記ブタジエンゴムおよびＮ−フェニルマレイミド化合物が完全に溶解するまで攪拌した。次いで、スチレン４５重量部とｔｅｒｔ−ドデシルメルカプタン０．１重量部、ベンゾイルパーオキサイド０．４重量部を加えた後、昇温して１００℃で２．２時間重合し、更に昇温して１２０℃で２．２時間重合を実施した。重合転化率は、９８％であった。重合終了後、水蒸気蒸留により脱溶媒し、粉砕、乾燥後、２４０℃の温度下で４０ｍｍφの押し出し器を通して、共重合体樹脂をペレットとして回収した。得られた共重合体樹脂を押し出し機により溶融混煉りした後、射出成形して試験片を作製し、物性を測定した。なお、熱変形温度は「ＡＳＴＭ  Ｄ６４８」、アイゾット衝撃強度は「ＡＳＴＭ  Ｄ２５６」に準じてそれぞれ測定を行なった。目視による外観とあわせて、物性測定の結果を表２に示す。【０１０５】
また、上記重合により得られた共重合体樹脂（共重合体組成物）におけるＰＰＭＡ、ＰＦＡ、ＰＭＡ及びＡＰＳＩの含有量を測定した。その結果を表２に示す。【０１０６】
〔実施例７〕
実施例２で得られたＮ−フェニルマレイミド化合物を使用した以外は、実施例６と同様に重合を行なって共重合体樹脂（共重合体組成物）を得た。物性測定の結果を表２に示す。【０１０７】
また、上記重合により得られた共重合体樹脂におけるＰＰＭＡ、ＰＦＡ、ＰＭＡ及びＡＰＳＩの含有量を測定した。その結果を表２に示す。【０１０８】
〔実施例８〕
実施例３で得られたＮ−フェニルマレイミド化合物を使用した以外は、実施例６と同様に重合を行なって共重合体樹脂（共重合体組成物）を得た。物性測定の結果を表２に示す。【０１０９】
また、上記重合により得られた共重合体樹脂におけるＰＰＭＡ、ＰＦＡ、ＰＭＡ及びＡＰＳＩの含有量を測定した。その結果を表２に示す。【０１１０】
〔実施例９〕
実施例４で得られたＮ−フェニルマレイミド化合物を使用した以外は、実施例６と同様に重合を行なって共重合体樹脂（共重合体組成物）を得た。物性測定の結果を表２に示す。【０１１１】
また、上記重合により得られた共重合体樹脂におけるＰＰＭＡ、ＰＦＡ、ＰＭＡ及びＡＰＳＩの含有量を測定した。その結果を表２に示す。【０１１２】
〔実施例１０〕
実施例５で得られたＮ−フェニルマレイミド化合物を使用した以外は、実施例６と同様に重合を行なって共重合体樹脂（共重合体組成物）を得た。物性測定の結果を表２に示す。【０１１３】
また、上記重合により得られた共重合体樹脂におけるＰＰＭＡ、ＰＦＡ、ＰＭＡ及びＡＰＳＩの含有量を測定した。その結果を表２に示す。【０１１４】
〔比較例３〜４〕
比較例１〜２で得られたＮ−フェニルマレイミド化合物を使用した以外は、実施例６と同様に重合を行なって共重合体樹脂（共重合体組成物）を得た。物性測定の結果を表２に示す。【０１１５】
また、上記重合により得られた共重合体におけるＰＰＭＡ、ＰＦＡ、ＰＭＡ及びＡＰＳＩの含有量を測定した。その結果を表２に示す。【０１１６】
【表１】
2012128255.tif 000010
【０１１７】
【表２】
2012128255.tif 000011
【産業上の利用可能性】
【０１１８】
本発明の方法によれば、Ｎ−フェニルマレイミドを共重合単量体の少なくとも一成分として用いて得られる共重合体であって、着色、銀条、フィシュアイなどの現象が低減され、の品質（外観、耐熱性、強度）が向上した共重合体を効率よく製造することができる。【０１１９】
さらに、本出願は、２０１１年３月２４日に出願された日本特許出願番号２０１１−０６５５４７号に基づいており、その開示内容は、参照され、全体として、組み入れられている。
【国際調査報告】
2012128255.tif 000012
2012128255.tif 000013
2012128255.tif 000014
2012128255.tif 000015